СОЕДИНЕНИЯ ТЕРМОПЛАСТИЧЕСКИХ ПОЛИОЛЕФИНОВ С ПОНИЖЕННОЙ ЧУВСТВИТЕЛЬНОСТЬЮ К ОГНЕВОЙ ОБРАБОТКЕ

1. Соединения термопластического полиолефина для производства литьем под давлением окрашиваемых и предварительно обрабатываемых пламенем изделий, в состав которых входит
A) непрерывная фаза (матрица) гомо- или сополимера пропилена (М), массовая доля которой составляет от 50 до 90%,
3
8
B) первый эластомер, состоящий из сополимерного каучука на основе этилен-С-С-альфа-олефина, массовая доля которой составляет от 10 до 50%,
C) второй эластомер, массовая доля которого составляет от 2% до 10% общей массы компонентов А и В, при этом компоненты В) и С) образуют дисперсную фазу (Е) с характеристической вязкостью ≥2,2 дл/г по стандарту ISO I628 (с декалином в качестве растворителя), и
D) неорганический наполнитель, доля которого составляет от 10% до 30% общей массы компонентов А, В и С,
при этом компонент С) отличается от компонента В).
2. Соединения термопластического полиолефина по п.1, отличающиеся тем, что в качестве непрерывной фазы (матрицы) (М) используется гомополимер пропилена.
3
8
3. Соединения термопластического полиолефина по п.1 или 2, отличающиеся тем, что в качестве сополимерного каучука В) на основе этилен-С-С-альфа-олефинов используется сополимерный каучук на основе этилен-пропилена или этилен-1-октена.
4. Соединения термопластического полиолефина по п.1 или 2, отличающиеся тем, что эластомер (С) выбирается из группы, в состав которой входят статистические сополимеры на основе этилен/альфа-олефина, статистические сополимеры на основе этилен/альфа-олефин/несопряженных полиенов, гидрогенизированные блок-сополимеры или смеси на их основе.
3
8
5. Соединения термопластического полиолефина по п.4, отличающиеся тем, что в качестве эластомера (С) применяются статистические сополимеры на основе этилен/альфа-олефинов, в массовый состав которых входит до 45% этилена, и один или более альфа-олефинов С-C.
6. Соединения термопластического полиолефина по п.5, отличающиеся тем, что в качестве эластомера (С) используется такой сополимерный каучук, как этилен-1-бутен или этилен-1-октен.
7. Соединения термопластического полиолефина по п.1 или 2, отличающиеся тем, что неорганический наполнитель выбирается из группы, в состав которой входит тальк, волластонит, слюда и мел со средним размером частиц d50 в диапазоне от 0,5 до 40 мкм.
8. Соединения термопластического полиолефина по п.7, отличающиеся тем, что в качестве неорганического наполнителя используется тальк со средним размером частиц d50 от 0,7 до 20 мкм.
9. Соединения термопластического полиолефина по п.1 или 2, отличающиеся тем, что характеристическая вязкость дисперсной фазы соединений термопластического полиолефина (Е) >2,5 дл/г.
10. Соединения термопластического полиолефина по п.1 или 2, отличающиеся тем, что в их состав в качестве дополнительного полимера входит гомополимер пролипропилена с высокой скоростью течения расплава, составляющей более 50 г/10 мин по стандарту ISO 1133 (2,16 кг; 230°С), в количестве до 30% от общей массы компонентов А, В и С.
11. Использование соединений термопластического полиолефина по любому из предыдущих пунктов для производства литьем под давлением окрашиваемых и предварительно обрабатываемых пламенем изделий.
12. Получаемые литьем под давлением окрашиваемые и предварительно обрабатываемые пламенем изделия из соединений термопластических полиолефинов по любому из предыдущих пунктов.